(57)【要約】【課題】青の波長領域において高い透過率を有する光学素子を実現する。【解決手段】Ｔｓ＿Ｂ≧Ｔｓ＿Ｇ、Ｔｓ＿Ｂ≧Ｔｓ＿Ｒ、｜ａ＊ｒ｜≦１０、｜ｂ＊ｒ｜≦１０の条件を同時に満たす光学素子とする。ここで、Ｔｓ＿Ｂは、４４０ｎｍ以上４７０ｎｍ以下の波長領域内のいずれかの波長における光学素子の透過率、Ｔｓ＿Ｇは、５２０ｎｍ以上５７０ｎｍ以下の波長領域内のいずれかの波長における光学素子の透過率、Ｔｓ＿Ｒは、５８０ｎｍ以上６５０ｎｍ以下の波長領域のいずれかの波長における光学素子の透過率、ａ＊ｒ及びｂ＊ｒは、光学素子の位相差層側に実質的に反射率の波長分散のない反射板を配置したときの反射色測定時のＪＩＳ  Ｚ  ８７８１−４に従って求められる色相である。【選択図】図１
2018116205.tif 000002
【特許請求の範囲】
【請求項１】
偏光機能を有する基材よりなる偏光素子と、位相差層と、が積層された光学素子であって、
Ｔｓ＿Ｂ≧Ｔｓ＿Ｇ・・・（１）
Ｔｓ＿Ｂ≧Ｔｓ＿Ｒ・・・（２）
｜ａ＊ｒ｜≦１０・・・（３）
｜ｂ＊ｒ｜≦１０・・・（４）
ここで、
Ｔｓ＿Ｂは、４４０ｎｍ以上４７０ｎｍ以下の波長領域内のいずれかの波長における前記光学素子の透過率、
Ｔｓ＿Ｇは、５２０ｎｍ以上５７０ｎｍ以下の波長領域内のいずれかの波長における前記光学素子の透過率、
Ｔｓ＿Ｒは、５８０ｎｍ以上６５０ｎｍ以下の波長領域のいずれかの波長における前記光学素子の透過率、
ａ＊ｒ及びｂ＊ｒは、前記光学素子の前記位相差層側に実質的に反射率の波長分散のない反射板を配置したときの反射色測定時のＪＩＳ  Ｚ  ８７８１−４に従って求められる色相、
において、上記数式（１）〜（４）を同時に満たすことを特徴とする光学素子。
【請求項２】
偏光機能を有する基材よりなる偏光素子と、位相差層と、が積層された光学素子であって、
｜ａ＊ｒ｜≦１０・・・（３）
｜ｂ＊ｒ｜≦１０・・・（４）
Ｔｓ＿Ｂ／Ｔｓ＿Ｇ≧１．０・・・（５）
Ｒ＿Ｂ／Ｒ＿Ｇ≦１．３・・・（６）
ここで、
Ｔｓ＿Ｂは、４４０ｎｍ以上４７０ｎｍ以下の波長領域内のいずれかの波長における前記光学素子の透過率、
Ｔｓ＿Ｇは、５２０ｎｍ以上５７０ｎｍ以下の波長領域内のいずれかの波長における前記光学素子の透過率、
Ｒ＿Ｂは、前記光学素子の前記位相差層側に実質的に反射率の波長分散のない反射板を配置したときの４４０ｎｍ以上４７０ｎｍ以下の波長領域内のいずれかの波長における前記光学素子の反射率、
Ｒ＿Ｇは、前記光学素子の前記位相差層側に実質的に反射率の波長分散のない反射板を配置したときの５２０ｎｍ以上５７０ｎｍ以下の波長領域内のいずれかの波長における前記光学素子の反射率、
ａ＊ｒ及びｂ＊ｒは、前記光学素子の前記位相差層側に実質的に反射率の波長分散のない反射板を配置したときの反射色測定時のＪＩＳ  Ｚ  ８７８１−４に従って求められる色相、
において、上記数式（３）〜（６）を同時に満たすことを特徴とする光学素子。
【請求項３】
請求項１又は２に記載の光学素子であって、さらに、
Ｔｓ＿Ｂ≧４６％・・・（７）
を満たすことを特徴とする光学素子。
【請求項４】
請求項１〜３のいずれか１項に記載の光学素子であって、
アゾ化合物を含有することを特徴とする光学素子。
【請求項５】
請求項１〜４のいずれか１項に記載の光学素子であって、
前記位相差層は１／４波長板であることを特徴とする光学素子。
【請求項６】
請求項５に記載の光学素子であって、
前記位相差層は、第１位相差板と第２位相差板の２層を組み合わせて１／４波長板として機能し、前記第１位相差板は、１／４波長板であり、前記第２位相差板は、１／２波長板であることを特徴とする光学素子。
【請求項７】
請求項５又は６に記載の光学素子であって、
前記位相差層は、逆波長分散材料からなる１／４波長板であることを特徴とする光学素子。
【請求項８】
請求項５〜７のいずれか１項に記載の光学素子であって、
前記位相差層は、ポジティブＣプレートが積層されている１／４波長板であることを特徴とする光学素子。
【請求項９】
請求項５〜８のいずれか１項に記載の光学素子であって、
前記位相差層は、
０＜（ｎｘ−ｎｚ）／（ｎｘ−ｎｙ）＜１・・・（８）
ここで、
ｎｘは、前記位相差層が形成する屈折率楕円形においてフィルム平面に対して平行な方向の主屈折率、
ｎｙは、前記位相差層が形成する屈折率楕円形においてフィルム平面に対して平行であり、且つ、該ｎｘの方向に対して直交する方向の屈折率、
ｎｚは、前記位相差層が形成する屈折率楕円体においてフィルム平面に対して垂直な方向の屈折率、
において、上記数式（８）を満たすことを特徴とする光学素子。
【請求項１０】
請求項１〜９のいずれか１項に記載の光学素子を備えることを特徴とする画像表示装置。
【請求項１１】
請求項１〜９のいずれか１項に記載の光学素子を備えることを特徴とする有機エレクトロルミネセンス表示装置。
【請求項１２】
請求項１１に記載の有機エレクトロルミネセンス表示装置であって、
赤（Ｒ）、緑（Ｇ）及び青（Ｂ）のそれぞれに対応する画素を含み、
前記青（Ｂ）の画素の発光ピーク波長におけるＴｓ＿Ｂが、前記緑（Ｇ）の画素の発光ピーク波長におけるＴｓ＿Ｇ及び赤（Ｒ）の画素の発光ピーク波長におけるＴｓ＿Ｒより大きいことを特徴とする有機エレクトロルミネセンス表示装置。
【請求項１３】
偏光機能を有する基材よりなる偏光素子と、位相差層と、が積層された光学積層体と、前記位相差層側に配置された反射電極と、を備える光学素子であって、
Ｔｓ＿Ｂ≧Ｔｓ＿Ｇ・・・（１）
Ｔｓ＿Ｂ≧Ｔｓ＿Ｒ・・・（２）
｜ａ＊ｃ｜≦１０・・・（３）
｜ｂ＊ｃ｜≦１０・・・（４）
ここで、
Ｔｓ＿Ｂは、４４０ｎｍ以上４７０ｎｍ以下の波長領域内のいずれかの波長における前記光学積層体の透過率、
Ｔｓ＿Ｇは、５２０ｎｍ以上５７０ｎｍ以下の波長領域内のいずれかの波長における前記光学積層体の透過率、
Ｔｓ＿Ｒは、５８０ｎｍ以上６５０ｎｍ以下の波長領域のいずれかの波長における前記光学積層体の透過率、
ａ＊ｃ及びｂ＊ｃは、前記光学素子の反射色測定時のＪＩＳ  Ｚ  ８７８１−４に従って求められる色相、
において、上記数式（１）〜（４）を同時に満たすことを特徴とする光学素子。
【請求項１４】
請求項１３に記載の光学素子を備えることを特徴とする有機エレクトロルミネセンス表示装置。
【発明の詳細な説明】
【技術分野】
【０００１】
本発明は、光学素子並びにそれを用いた画像表示装置及び有機エレクトロルミネセンス表示装置に関する。
【背景技術】
【０００２】
表示装置として有機エレクトロルミネセンス表示装置（Ｏｒｇａｎｉｃ  Ｌｉｇｈｔ  Ｅｍｉｔｔｉｎｇ  Ｄｉｏｄｅ：以下ＯＬＥＤという）が使用されている。ＯＬＥＤは、薄膜化が容易であり、広視野角を有することから、携帯電話、スマートフォン、タブレット型コンピュータ等の表示装置として適している。
【０００３】
ＯＬＥＤでは、内部電極の反射光による表示光のコントラスト低下を避けるために円偏光素子を設ける技術が知られている。具体的には、直線偏光素子及び１／４波長板等の位相差板からなる円偏のための光学素子をＯＬＥＤの出力面側に配置することにより反射防止性能を高めている。
【０００４】
特許文献１には、反射型液晶表示装置（ＬＣＤ）に使用される偏光素子において、単体透過率と平行透過光とのバランスを良くするための技術が開示されている。また、特許文献２及び３には、偏光素子単体の色相と位相差板の特性による反射色相の改善技術について開示されている。
【先行技術文献】
【特許文献】
【０００５】
【特許文献１】特開２００３−３４４６５６号公報
【特許文献２】特開２０１５−１６３９４０号公報
【特許文献３】特開２０１５−５０５９８８号公報
【発明の概要】
【発明が解決しようとする課題】
【０００６】
ところで、ＯＬＥＤにおける赤（Ｒ）、緑（Ｇ）、青（Ｂ）の発光波長領域では、青（Ｂ）の波長領域における効率が最も低い。それに加えて、従来の偏光素子では赤（Ｒ）や緑（Ｇ）の波長領域に対して青（Ｂ）の波長領域における透過率が低く、ＯＬＥＤにおいて青（Ｂ）の発光を強くする必要があった。したがって、ＯＬＥＤの消費電力が増加してしまうという問題があった。また、ＯＬＥＤにおいて青（Ｂ）の波長領域における発光を強くすることによって素子の寿命が短くなってしまうという問題が生ずる。
【０００７】
そこで、本発明は、青（Ｂ）の波長領域における透過率を高めた光学素子並びにそれを用いた画像表示装置及び有機エレクトロルミネセンス表示装置を提供することを目的とする。
【課題を解決するための手段】
【０００８】
本発明の１つの態様は、偏光機能を有する基材よりなる偏光素子と、位相差層と、が積層された光学素子であって、
Ｔｓ＿Ｂ≧Ｔｓ＿Ｇ・・・（１）
Ｔｓ＿Ｂ≧Ｔｓ＿Ｒ・・・（２）
｜ａ＊ｒ｜≦１０・・・（３）
｜ｂ＊ｒ｜≦１０・・・（４）
ここで、
Ｔｓ＿Ｂは、４４０ｎｍ以上４７０ｎｍ以下の波長領域内のいずれかの波長における前記光学素子の透過率、
Ｔｓ＿Ｇは、５２０ｎｍ以上５７０ｎｍ以下の波長領域内のいずれかの波長における前記光学素子の透過率、
Ｔｓ＿Ｒは、５８０ｎｍ以上６５０ｎｍ以下の波長領域のいずれかの波長における前記光学素子の透過率、
ａ＊ｒ及びｂ＊ｒは、前記光学素子の前記位相差層側に実質的に反射率の波長分散のない反射板を配置したときの反射色測定時のＪＩＳ  Ｚ  ８７８１−４に従って求められる色相、
において、上記数式（１）〜（４）を同時に満たすことを特徴とする光学素子である。
【０００９】
また、本発明の別の態様は、偏光機能を有する基材よりなる偏光素子と、位相差層と、が積層された光学素子であって、
｜ａ＊ｒ｜≦１０・・・（３）
｜ｂ＊ｒ｜≦１０・・・（４）
Ｔｓ＿Ｂ／Ｔｓ＿Ｇ≧１．０・・・（５）
Ｒ＿Ｂ／Ｒ＿Ｇ≦１．３・・・（６）
ここで、
Ｔｓ＿Ｂは、４４０ｎｍ以上４７０ｎｍ以下の波長領域内のいずれかの波長における前記光学素子の透過率、
Ｔｓ＿Ｇは、５２０ｎｍ以上５７０ｎｍ以下の波長領域内のいずれかの波長における前記光学素子の透過率、
Ｒ＿Ｂは、前記光学素子の前記位相差層側に実質的に反射率の波長分散のない反射板を配置したときの４４０ｎｍ以上４７０ｎｍ以下の波長領域内のいずれかの波長における前記光学素子の反射率、
Ｒ＿Ｇは、前記光学素子の前記位相差層側に実質的に反射率の波長分散のない反射板を配置したときの５２０ｎｍ以上５７０ｎｍ以下の波長領域内のいずれかの波長における前記光学素子の反射率、
ａ＊ｒ及びｂ＊ｒは、前記光学素子の前記位相差層側に実質的に反射率の波長分散のない反射板を配置したときの反射色測定時のＪＩＳ  Ｚ  ８７８１−４に従って求められる色相、
において、上記数式（３）〜（６）を同時に満たすことを特徴とする光学素子である。
【００１０】
また、さらに、
Ｔｓ＿Ｂ≧４６％・・・（７）
を満たすことを特徴とする偏光素子とすることが好適である。
【００１１】
また、アゾ化合物を含有することが好適である。
【００１２】
また、前記位相差層は１／４波長板であることが好適である。また、前記位相差層は、第１位相差板と第２位相差板の２層を組み合わせて１／４波長板として機能し、前記第１位相差板は、１／４波長板であり、前記第２位相差板は、１／２波長板であることが好適である。また、前記位相差層は、逆波長分散材料からなる１／４波長板であることが好適である。また、前記位相差層は、ポジティブＣプレートが積層されている１／４波長板であることが好適である。
【００１３】
また、前記位相差層は、
０＜（ｎｘ−ｎｚ）／（ｎｘ−ｎｙ）＜１・・・（８）
ここで、
ｎｘは、前記位相差層が形成する屈折率楕円形においてフィルム平面に対して平行な方向の主屈折率、
ｎｙは、前記位相差層が形成する屈折率楕円形においてフィルム平面に対して平行であり、且つ、該ｎｘの方向に対して直交する方向の屈折率、
ｎｚは、前記位相差層が形成する屈折率楕円体においてフィルム平面に対して垂直な方向の屈折率、
において、上記数式（８）を満たすことが好適である。
【００１４】
また、本発明の別の態様は、偏光機能を有する基材よりなる偏光素子と、位相差層と、が積層された光学積層体と、前記位相差層側に配置された反射電極と、を備える光学素子であって、
Ｔｓ＿Ｂ≧Ｔｓ＿Ｇ・・・（１）
Ｔｓ＿Ｂ≧Ｔｓ＿Ｒ・・・（２）
｜ａ＊ｃ｜≦１０・・・（３）
｜ｂ＊ｃ｜≦１０・・・（４）
ここで、
Ｔｓ＿Ｂは、４４０ｎｍ以上４７０ｎｍ以下の波長領域内のいずれかの波長における前記光学積層体の透過率、
Ｔｓ＿Ｇは、５２０ｎｍ以上５７０ｎｍ以下の波長領域内のいずれかの波長における前記光学積層体の透過率、
Ｔｓ＿Ｒは、５８０ｎｍ以上６５０ｎｍ以下の波長領域のいずれかの波長における前記光学積層体の透過率、
ａ＊ｃ及びｂ＊ｃは、前記光学素子の反射色測定時のＪＩＳ  Ｚ  ８７８１−４に従って求められる色相、
において、上記数式（１）〜（４）を同時に満たすことを特徴とする光学素子である。
【００１５】
また、本発明の別の態様は、上記光学素子を備えることを特徴とする画像表示装置である。また、本発明の別の態様は、上記光学素子を備えることを特徴とする有機エレクトロルミネセンス表示装置である。
【００１６】
ここで、赤（Ｒ）、緑（Ｇ）及び青（Ｂ）のそれぞれに対応する画素を含み、前記青（Ｂ）の画素の発光ピーク波長におけるＴｓ＿Ｂが、前記緑（Ｇ）の画素の発光ピーク波長におけるＴｓ＿Ｇ及び赤（Ｒ）の画素の発光ピーク波長におけるＴｓ＿Ｒより大きいことが好適である。
【発明の効果】
【００１７】
本発明によれば、青（Ｂ）の波長領域において高い透過率を有する光学素子を実現することができる。また、当該光学素子を適用することによって、消費電力が低減されると共に、発光素子が長寿命化された画像表示装置及び有機エレクトロルミネセンス表示装置を提供することができる。
【図面の簡単な説明】
【００１８】
【図１】本発明の実施の形態における有機エレクトロルミネセンス表示装置の構成を示す断面模式図である。
【図２】本発明の実施の形態における実施例における試験体の構成を示す断面模式図である。
【図３】本発明の実施の形態における実施例及び比較例における特性測定結果を示す図である。
【発明を実施するための形態】
【００１９】
本発明の実施の形態における有機エレクトロルミネセンス表示装置（有機ＥＬ表示装置、以下ＯＬＥＤという）１００は、図１の模式断面図に示すように、有機ＥＬ層１０、位相差層１２及び偏光層１４を含んで構成される。
【００２０】
有機ＥＬ層１０は、有機加工物からなる発光ダイオード素子を備えた発光層である。有機ＥＬ層１０は、例えば、陰電極、電子注入層、電子輸送層、発光層、正孔輸送層、正孔注入層、透明電極、透明基板を積層した構造を備える。これにより、電子と正孔を再結合させることによって発光する。有機ＥＬ層１０は、赤（Ｒ）、緑（Ｇ）、青（Ｂ）各色塗り分け方式によりカラー化される。
【００２１】
位相差層１２は、透過する光の位相を１／４波長（λ／４）だけずらして透過する部材である。位相差層１２は、その遅相軸と後述する偏光層１４の吸収軸が４５°となるように配置される。これによって、位相差層１２と偏光層１４とで円偏光板として機能する。位相差層１２は、逆波長分散性を有することが好適である。
【００２２】
位相差層１２は、特に材料に限定されるものではなく、例えば、シクロオレフィンポリマー（ＣＯＰ）系フィルム、ポリカーボネイト（ＰＣ）系フィルム、アクリル系フィルム及び液晶フィルム等から選択して用いることができる。位相差層１２は、これらの材料を一軸延伸させることで得ることができる。
【００２３】
また、位相差層１２は、複数の位相差板を組み合わせて構成してもよい。例えば、位相差層１２は、１／４波長板である第１位相差板と１／２波長板である第２位相差板の２つを重ね合わせて構成してもよい。また、位相差層１２は、ポジティブＣプレートを積層した広視野角の１／４波長板としてもよい。いずれの場合も、位相差層１２は、適用波長帯域が広い広帯域波長板とすることが好適である。例えば、位相差層１２は、３５０ｎｍ以上７５０ｎｍ以下の広帯域において適用できるものとすることが好適である。
【００２４】
位相差層１２は、以下の数式（８）を満足することが好適である。ここで、ｎｘは、位相差板が形成する屈折率楕円形においてフィルム平面に対して平行な方向の主屈折率である。また、ｎｙは、位相差板が形成する屈折率楕円形においてフィルム平面に対して平行であり、且つ、ｎｘの方向に対して直交する方向の屈折率である。また、ｎｚは、位相差板が形成する屈折率楕円体においてフィルム平面に対して垂直な方向の屈折率である。
【００２５】
０＜（ｎｘ−ｎｚ）／（ｎｘ−ｎｙ）＜１・・・（８）
【００２６】
偏光層１４は、可視光領域（波長３５０ｎｍ以上７５０ｎｍ以下）を直線偏光して透過する層である。すなわち、偏光層１４は、特定の方向に偏光した光のみを透過する偏光素子１４ａを含む層である。偏光素子１４ａは、二色性色素による染色によって形成することができる。偏光素子１４ａは、例えば、ポリビニルアルコール（ＰＶＡ）フィルムを二色性材料により染色し、延伸処理を行うことにより形成することができる。
【００２７】
具体的には、偏光層１４は、以下に示す方法により製造することができる。染料を含む水溶液に基材であるフィルムを所定時間に亘って浸漬させる。その後、ホウ酸水溶液に浸漬させた状態でフィルムを一方向に延伸させる。このようにして得られた結果物を乾燥させることによって偏光素子１４ａが得られる。得られた偏光素子１４ａの両面に基材１４ｂ，１４ｃをＰＶＡ系接着剤にて貼り合わせ、乾燥させることで偏光層１４が得られる。
【００２８】
ＰＶＡフィルムは、一例として、平均重合度２４００のクラレ製ＶＦ−ＰＥ等を適用することができる。ＰＶＡフィルムは、使用する前に３５℃程度の温水で数分間膨潤させることが好適である。このとき、均一な膨潤のためにＰＶＡフィルムを所定の比率で延伸させてもよい。例えば、ＰＶＡフィルムの流れ方向に沿って１．５倍程度の比率となるように延伸させるとよい。
【００２９】
二色性材料は、例えば、アゾ化合物及び／又はその塩を含有する材料とすることができる。具体的には、例えば、Ｋａｙａｆｅｃｔ．オレンジ．Ｇ、Ｃ．Ｉ．ダイレクトブルー７１等が挙げられる。また、化学式（１）に示す染料を用いることが好適である。
【化１】
2018116205.tif 000003
【００３０】
これらの染料を含む水溶液に基材となるＰＶＡフィルムを所定時間に亘って浸漬させる。このとき、水溶液には、トリポリリン酸ナトリウム及び無水芒硝を含有させることが好適である。
【００３１】
例えば、水１００重量部あたり、トリポリリン酸ナトリウムを０．０１重量部以上１重量部以下、無水芒硝０．０１重量部以上１重量部以下、染料としてＫａｙａｆｅｃｔ．オレンジ．Ｇを０．００１重量部以上０．１重量部以下、Ｃ．Ｉ．ダイレクトブルー７１を０．００１重量部以上０．１重量部以下及び上記化学式（１）に示す染料を０．００１重量部以上０．１重量部以下の割合で含有させた水溶液を用いることが好適である。
【００３２】
水溶液は３０℃以上６０℃以下の温度として、ＰＶＡフィルムを浸漬させることが好適である。浸漬する時間は、３０秒以上３０分以下とすることが好適である。このとき、均一な染着のためにＰＶＡフィルムの流れ方向に０．５倍以上５倍以下の比率となるように延伸させることが好適である。
【００３３】
さらに、ＰＶＡフィルムを延伸させることによって偏光性を持たせることができる。ＰＶＡフィルムは、例えば、延伸倍率が１倍〜１０倍程度となるように延伸される。このとき、ＰＶＡフィルムをホウ酸水溶液に浸漬させた状態で延伸処理を行うことが好適である。
【００３４】
例えば、４５℃以上７０℃以下の１．５質量％以上５．０質量％以下のホウ酸水溶液に３０秒以上３０分以下に亘って浸漬させた状態でＰＶＡフィルムを延伸させることが好適である。また、当該延伸処理の前に、さらに３０℃以上６５℃以下の１．５質量％以上５．０質量％以下のホウ酸水溶液に１０秒以上２０分以下に亘って浸漬させる処理を施しておいてもよい。
【００３５】
延伸させたＰＶＡフィルムを水で洗浄後、乾燥炉等によって乾燥させることによって偏光素子１４ａを得ることができる。
【００３６】
なお、偏光層１４は、偏光素子１４ａに基材１４ｂ，１４ｃを貼り合わせた構造としてもよい。基材１４ｂ，１４ｃは、偏光素子１４ａの保護層となる部材である。基材１４ｂ，１４ｃは、任意に選択することができるが、例えばトリアセチルセルロース（ＴＡＣ）フィルム、シクロオレフィンポリマー（ＣＯＰ）系フィルム、アクリルフィルム、環状オレフィン系フィルム等を用いることが好適である。一例として、富士フィルム製のＴＧ−４０等を適用することができる。基材１４ｂ，１４ｃの厚さは、これに限定されるものではないが、２０μｍ以上２００μｍ以下とすることが好適である。図１に示すように、基材１４ｂ，１４ｃをそれぞれ偏光素子１４ａの両面に設けることが好適である。
【００３７】
基材１４ｂ，１４ｃは、例えば、接着剤を用いて偏光素子１４ａに貼り合わせることが好適である。接着剤は、特に限定されるものではないが、ポリビニルアルコールを水に溶解させたものを用いればよい。例えば、日本合成社製Ｚ−２００を６％で水に溶解させたものを接着剤として用いることができる。
【００３８】
位相差層１２と偏光層１４とを重ね合わせた光学素子は、以下の数式（１）〜（４）を同時に満たすことが好適である。ここで、Ｔｓ＿Ｂは、青（Ｂ）の波長領域である４４０ｎｍ以上４７０ｎｍ以下の波長領域内のいずれかの波長における光学素子の透過率である。また、Ｔｓ＿Ｇは、緑（Ｇ）の波長領域である５２０ｎｍ以上５７０ｎｍ以下の波長領域内のいずれかの波長における光学素子の透過率である。また、Ｔｓ＿Ｒは、赤（Ｒ）の波長領域である５８０ｎｍ以上６５０ｎｍ以下の波長領域のいずれかの波長における光学素子の透過率である。また、ａ＊ｒ及びｂ＊ｒは、光学素子の位相差層１２側に実質的に反射率の波長分散のない反射板を配置したときの反射色測定時のＪＩＳ  Ｚ  ８７８１−４に従って求められる色相である。
【００３９】
Ｔｓ＿Ｂ≧Ｔｓ＿Ｇ・・・（１）
Ｔｓ＿Ｂ≧Ｔｓ＿Ｒ・・・（２）
｜ａ＊ｒ｜≦１０・・・（３）
｜ｂ＊ｒ｜≦１０・・・（４）
ここで、数式（１）〜（４）の条件は、上記Ｔｓ＿Ｂ、Ｔｓ＿Ｇ及びＴｓ＿Ｒに対する波長領域内に含まれるいずれかの波長間において満たされればよく、すべての波長領域において満たされる必要はない。
【００４０】
また、光学素子は、上記の数式（３）及び（４）並びに以下の数式（５）及び（６）を同時に満たすことが好適である。ここで、Ｔｓ＿Ｂは、青（Ｂ）の波長領域である４４０ｎｍ以上４７０ｎｍ以下の波長領域内のいずれかの波長における光学素子の透過率である。また、Ｔｓ＿Ｇは、緑（Ｇ）の波長領域である５２０ｎｍ以上５７０ｎｍ以下の波長領域内のいずれかの波長における光学素子の透過率である。また、Ｒ＿Ｂは、光学素子の位相差層１２側に実質的に反射率の波長分散のない反射板を配置したときの青（Ｂ）の波長領域である４４０ｎｍ以上４７０ｎｍ以下の波長領域内のいずれかの波長における光学素子の反射率である。また、Ｒ＿Ｇは、光学素子の位相差層１２側に実質的に反射率の波長分散のない反射板を配置したときの緑（Ｇ）の波長領域である５２０ｎｍ以上５７０ｎｍ以下の波長領域内のいずれかの波長における光学素子の反射率である。
【００４１】
Ｔｓ＿Ｂ／Ｔｓ＿Ｇ≧１．０・・・（５）
Ｒ＿Ｂ／Ｒ＿Ｇ≦１．３・・・（６）
ここで、数式（３）〜（６）の条件は、上記Ｔｓ＿Ｂ、Ｔｓ＿Ｇ、Ｒ＿Ｂ及びＲ＿Ｇに対する波長領域内に含まれるいずれかの波長間において満たされればよく、すべての波長領域において満たされる必要はない。
【００４２】
また、光学素子は、青（Ｂ）の波長領域である４４０ｎｍ以上４７０ｎｍ以下の波長領域内のいずれかの波長における光学素子の透過率であるＴｓ＿Ｂが４６％以上である、すなわち下記の数式（７）を満たすことが好適である。
Ｔｓ＿Ｂ≧４６％・・・（７）
このような光学素子は、上記条件の製造方法を適用することにより得ることができる。すなわち、偏光特性を発現させるための二色性色素を、一般的なヨウ素化合物でなく、染料を用いることによって単色透過光と直交透過光の色相を調整し、従来では不可能であった光学素子の色相調整が可能としている。
【００４３】
上記の各層は、粘着層１６によって互いに接着することができる。粘着層１６に用いる粘着剤は、特に限定されるものではないが、例えばアクリル系粘着剤、ウレタン系粘着剤、ゴム系粘着剤等を用いることが好適である。
【００４４】
［実施例］
平均重合度２４００のＰＶＡフィルム（クラレ製  ＶＦ−ＰＥ）を基材として、３５℃の温水で５分間膨潤させた。均一な膨潤とするために、ＰＶＡフィルムを１．５倍程度の比率で延伸させた。
【００４５】
その後、ＰＶＡフィルムを染料（アゾ化合物）を含む４７．５℃の水溶液に８分３０秒間に亘って浸漬させた。水溶液は、水を１００質量部、トリポリリン酸ナトリウムを０．１質量部、無水芒硝を０．１質量部、日本化薬社製Ｋａｙａｆｅｃｔ．オレンジ．Ｇを０．００５７質量部、Ｃ．Ｉ．ダイレクトブルー７１を０．００７９質量部、上記化学式（１）の構造を有する染料を０．００６５質量部を含むものとした。均一な染着とするために、ＰＶＡフィルムを１．３倍程度の比率で延伸させた。
【００４６】
このように処理した基材を５８℃の２．９重量％ホウ酸水溶液中にて延伸倍率が３倍程度になるように延伸させた。その後、基材を２０℃の水で洗浄し、５０℃の乾燥炉で乾燥させて偏光素子１４ａを得た。
【００４７】
さらに、ポリビニルアルコール（日本合成社製  Ｚ−２００）を６％で水に溶解した接着剤を用いて、得られた偏光素子１４ａの両面にＴＡＣフィルム（富士フィルム製  ＴＧ−４０）を貼り合わせ、７０℃で３分間乾燥させて偏光層１４を得た。
【００４８】
また、図２に示すように、得られた偏光層１４に、位相差層１２として１／４波長板（帝人株式会社製  ピュアエースＲＭ−１４７）を積層した。積層する際に、アクリル接着剤（日本化薬社製  ＰＴＲ−３０００）を用いた。位相差層１２は、その遅相軸が偏光層１４の吸収軸に対して４５°の角度となるように積層した。
【００４９】
なお、特性測定時に裏面反射を得るために位相差層１２側に実質的に反射率の波長分散のない反射板となる鏡２０を設けた。
【００５０】
［比較例１］
実施例における偏光層１４の代わりにヨウ素化合物から製造した偏光素子を含むポラテクノ製ＳＫＮ−１８２４３Ｔを適用した。
【００５１】
［比較例２］
実施例における偏光層１４の代わりにヨウ素化合物から製造した偏光素子を含むポラテクノ製ＳＫＷ−１８２４５Ｔを適用した。
【００５２】
［特性測定結果］
図３は、上記実施例、比較例１及び比較例２について特性測定を行った結果を示す。具体的には、Ｔｓ＿Ｂとして、青（Ｂ）の波長領域内である４４０ｎｍの波長における試験体の透過率を測定した。また、Ｔｓ＿Ｇとして、緑（Ｇ）の波長領域である５５０ｎｍの波長における試験体の透過率を測定した。また、Ｔｓ＿Ｒとして、赤（Ｒ）の波長領域である６２０ｎｍの波長における試験体の透過率を測定した。また、ａ＊ｒ及びｂ＊ｒとして、光学素子の位相差層１２側に実質的に反射率の波長分散のない鏡２０を配置したときの反射色測定時のＪＩＳ  Ｚ  ８７８１−４に従って求められる色相を測定した。
【００５３】
これらの結果から、実施例では、上記（１）〜（４）の条件が満たされており、比較例１及び２では、満たされていないことが分かった。また、実施例では、上記（３）〜（６）の条件が満たされており、比較例１及び２では、満たされていないことが分かった。
【００５４】
以上のように、本実施の形態によれば、青（Ｂ）の波長領域において高い透過率を有する偏光層１４を含む光学素子を提供することができる。特に、青（Ｂ）の波長領域における透過率が緑（Ｇ）の波長領域における透過率及び赤（Ｒ）の波長領域における透過率よりも高い光学素子を提供することができる。
【００５５】
また、本実施の形態における光学素子を画像表示装置、特にＯＬＥＤに適用することによって、装置の消費電力を低減することができ、さらに発光素子を長寿命化することができる。
【００５６】
このとき、ＯＬＥＤの位相差層１２側に反射電極を設けた構成とすることが好適である。具体的には、ＯＬＥＤの位相差層１２側に設けられる有機ＥＬ層１０の電極層を反射電極として利用すればよい。
【００５７】
また、染料系の偏光素子とすることによって、ヨウ素系の偏光素子が特性劣化する高温（例えば１０５℃以上）や高温多湿（例えば８０℃以上及び９０％ＲＨ以上）においても偏光特性が劣化することがない。したがって、画像表示装置においても表示特性を向上させることができる。また、一般的な位相差層との組み合わせによって、自然に近い色相を実現できる。
【００５８】
なお、本実施の形態における偏光素子及び光学素子を赤（Ｒ）、緑（Ｇ）及び青（Ｂ）のそれぞれに対応する画素を含むＯＬＥＤに適用することによって、青（Ｂ）の画素の発光ピーク波長における透過率Ｔｓ＿Ｂを、緑（Ｇ）の画素の発光ピーク波長における透過率Ｔｓ＿Ｇ及び赤（Ｒ）の画素の発光ピーク波長における透過率Ｔｓ＿Ｒより大きくすることができる。具体的には、青（Ｂ）の波長領域である４５０ｎｍ以上４６０ｎｍ以下における透過率Ｔｓ＿Ｂを、緑（Ｇ）の波長領域である５４５ｎｍ以上５５０ｎｍ以下における透過率Ｔｓ＿Ｇ及び赤（Ｒ）の波長領域である６２５ｎｍ以上６３０ｎｍ以下における透過率Ｔｓ＿Ｒよりも大きくすることができる。
【００５９】
これにより、特に、青（Ｂ）の波長領域における発色に難点があるＯＬＥＤにおいて、消費電力を低減すると共に、発光素子の寿命を延ばすことができる。
【符号の説明】
【００６０】
１０  有機ＥＬ層、１２  位相差板、１４  偏光層、１４ａ  偏光素子、１４ｂ，１４ｃ  基材、１６  粘着層、２０  鏡、１００  有機ＥＬ装置。
【図１】
2018116205.tif 000004
【図２】
2018116205.tif 000005
【図３】
2018116205.tif 000006